СТРОИТЕЛЬНАЯ СЭНДВИЧ-ПАНЕЛЬ

Полезная модель относится к области промышленного и гражданского строительства, а более конкретно к конструкциям панелей типа сэндвич и применяется для изготовления наружных ограждающих конструкций, противопожарных перегородок, теплоизоляционных и ненесущих конструкций зданий и сооружений (стены, панели, внутренние и внешние перегородки), кровельных покрытий.
Сэндвич-панели, используемые в строительстве, должны отвечать требованиям теплоизоляции, высокой прочностью и звукоизоляцией, легкостью, огнестойкостью.
В настоящее время слоистые панели типа сэндвич производят с внутренним слоем, выполненным из пенопласта на основе полистирола (пенополистирол) или из минеральной ваты. Такой слой утеплителя размещают между наружной и внутренней обшивками, выполненными из алюминиевых или стальных профилированных листов.
Недостатком данной конструкции в случае применения пенополистирола по сравнению с заливочным пенопластом является меньшая прочность.
В случае применения минеральной ваты панели обладают недостаточными теплоизоляционными свойствами. Чтобы обеспечить эти свойства, панели необходимо делать с более толстым слоем минеральной ваты, что увеличивает их массу и себестоимость, а также значительно уменьшают их прочность.
Известна панель типа сэндвич (патент РФ №2066635, МПК В28В 1/52, Е04С 2/24, опубл. 20.09.1996 г.). Эта панель содержит центральную часть, выполненную из тонких слоев минеральной ваты и два поверхностных слоя, например из листового металла. При этом внутренний слой состоит из кусков минеральной ваты, повернутых на 90° вокруг их продольной оси после их резки. Для создания в плите максимальной жесткости осуществляется ориентация волокон минеральной ваты перпендикулярно плоскости панели. После поворота кусков повышается прочность всей панели на
сжатие, сдвиг и изгиб. Куски слоя смещены продольно по отношению к рядом расположенным кускам.
Недостатком аналога является низкие теплоизоляционные свойства, для повышения которых необходимо значительно увеличивать толщину центральной части панели, что ведет к ее утяжелению и удорожанию.
Известна сэндвич-панель (патент РФ №2270902, МПК Е04С 2/26, Е04С 2/292, опубл. 27.02.2006 г.), включающая два поверхностных слоя из металла и центральную часть, набранную из кусков минеральной ваты, составляющих продольные полосы, чередующиеся с полосами из кусков пенополистирола. Продольные оси кусков параллельны продольной оси панели, а ориентация волокон в кусках перпендикулярна плоскости поверхностных слоев. Ширина куска пенополистирола составляет 1,25 ширины куска минеральной ваты, длина куска составляет 1-3 длины куска минеральной ваты.
К недостаткам вышеописанной панели можно отнести ее недостаточную огнестойкость из-за доступности открытому пламени и воздуху полос из пенополистирола на торцовой части панели.
Полезная модель решает задачу повышения огнестойкости панели, уменьшение ее массы, снижение себестоимости.
Для достижения необходимого технического результата в известной панели типа сэндвич, включающей два поверхностных слоя из металла и центральную часть, включающую полосы из кусков минеральной ваты и пенополистирола, предлагается полосы из кусков минеральной ваты набрать с продольным смещением торцев кусков по типу кирпичной кладки и расположить их по периметру панели, а середину набрать из плит пенополистирола.
Можно набрать среднюю часть панели из плит пенополиуритана. Выполнение средней части панели из пенополистирола и изоляция ее по периметру полосами из кусков минеральной ваты увеличивает огнестойкость панели, защищая пенополистирол от контакта с открытым пламенем и затрудняет доступ кислорода к пенополистиролу. Пенополистирол является более дешевым и прочным материалом по сравнению с минеральной ватой, поэтому стоимость панели уменьшается.
Плиты из пенополистирола соединяют между собой, используя стыковку, увеличивающую площадь контакта торцев, например, выполняя скосы на торцах плит и соединяя две плиты по наклонным плоскостям, или применяя соединение в виде «гребенки».
Полезная модель поясняется чертежами, где
на фиг.1 изображена заявляемая панель;
на фиг.2 - поперечное сечение панели, изображенной на фиг.1;
на фиг.3 - панель, выполненная с использованием соединения «клин»;
на фиг.4 - панель, выполненная с использованием соединения «гребенка».
На чертежах приняты следующие обозначения: 1, 2 - металлические листы; 3, 4 - продольные полосы из кусков минеральной ваты; 5, 6 - поперечные полосы из кусков минеральной ваты; 7 - средняя часть, набранная из плит пенополистирола; 8 - соединение плит пенополистирола методом «клин»; 9 - соединение плит пеноплистирола методом «гребенка».
Предлагаемая толщина панели может колебаться в пределах от 60 мм до 200 мм. Ширина полосы из минеральной ваты также может колебаться в зависимости от размеров панели, например, в панели длиной 3008 мм и шириной 1198 мм, ширина полосы из минеральной ваты равна 345 мм, а ширина средней части из пенополистирола равна 500 мм. Ширина полосы минеральной ваты в панели по периметру остается неизменной.
Выбор ширины полосы минеральной ваты обусловлен тем, что если ширина средней части панели, выполненной из пенополистирола больше ширины полосы из минеральной ваты более чем в 4 раза, то ее огнестойкие свойства становятся неудовлетворительны.
При изготовлении панели можно применять гладкие или профилированные металлические листы. Для изготовления центральной части можно применять куски минеральной ваты, например, фирмы «IZOMAT a.s.» (Словакия) марки «Ts», пенополистирольные плиты типа ПСБ-С производства ЗАО «Мосстрой-31» (Россия) по ГОСТ 15588-86 марки 25.
экв.
Предлагаемая панель толщиной 100-150 мм соответствует по огнестойкости Е 30 (ГОСТ 30247.0-94) и характеризуется эквивалентным коэффициентом теплопроводности λ=0,043-0,048 Вт/м°С.